СПОСОБ ПОЛУЧЕНИЯ ИСКУССТВЕННОГО ЛАТЕКСА

1. Способ получения искусственного латекса, включающий стадии:
(a) получения пасты, где каучук растворяют в подходящем углеводородном растворителе;
(b) эмульгирования пасты, полученной на стадии (а), вместе с водным мыльным раствором с получением эмульсии типа «масло-в-воде»;
(c) удаления углеводородного растворителя, в результате чего получают латекс каучука, содержащий частицы со срединным размером в пределах приблизительно от 0,5 до 2,0 мкм, отличающийся тем, что на стадии (b) сначала получают премикс, который впоследствии гомогенизируют в эмульсию типа «масло-в-воде», причем премикс получают путем смешения водного мыльного раствора с пастой при объемном отношении паста/водный мыльный раствор от 1,5 до 3 с использованием по меньшей мере одного гомогенизатора, включающего в себя статор и ротор, работающего с окружной скоростью наружного кольца ротора в пределах от 8 до 16 м/с, причем премикс затем гомогенизируют на роторно-статорном гомогенизаторе, работающем с окружной скоростью наружного кольца ротора в пределах от 16 до 35 м/с, причем способ необязательно включает стадию
(d) концентрирования латекса с получением искусственного латекса с высоким содержанием сухих веществ.
2. Способ по п.1, отличающийся тем, что при получении премикса дополнительно используют статический смеситель.
3. Способ по п.2, отличающийся тем, что статический смеситель и роторно-статорный гомогенизатор (#1) являются частью петли рециркуляции, дополнительно содержащей емкость для выдержки и рециркуляционный насос, при этом пасту и водный мыльный раствор вводят до статического смесителя и гомогенизатора, тогда как отвод продукта и емкость для выдержки расположены после гомогенизатора.
4. Способ по п.1, отличающийся тем, что для получения премикса используют роторно-статорный гомогенизатор (#1), а для последующего получения эмульсии типа «масло-в-воде» используют отдельный роторно-статорный гомогенизатор (#2).
5. Способ по п.1, отличающийся тем, что премикс получают в ходе непрерывного процесса и премикс рециклизуют более 5 раз, предпочтительно более приблизительно 8, но менее 25 раз, предпочтительно менее 15 раз.
6. Способ по п.1, отличающийся тем, что каучук является полиизопреновым каучуком.
7. Способ по п.6, отличающийся тем, что количество каучука, растворенного в растворителе, меньше приблизительно 20 мас.%, предпочтительно лежит в пределах приблизительно от 8 до 17 мас.%.
8. Способ по п.1, отличающийся тем, что мыло представляет собой мыло канифольного типа.
9. Способ по п.1, отличающийся тем, что концентрация мыла в воде составляет от 0,5 до 5 мас.%.
10. Способ по любому из пп.1-9, отличающийся тем, что объемное отношение мыльного раствора к пасте находится в пределах от 1:2,0 до 1:2,5.